"無機物の水性懸濁物を調製する方法であって:a少なくとも1つの無機物を使用可能にする段階、b段階aから、少なくとも無機物を含む水性懸濁物を調製する段階、c段階bの水性懸濁物から無機物を粉砕する段階、d場合により段階cの水性懸濁物を選択および/または濃縮してから、得られた濃縮物を分散させる段階を含み、少なくとも1つのアミンおよび異なるアミンの中和剤によって完全に中和されたビニル-カルボン酸ポリマーを段階aおよび/もしくはbおよび/もしくはcまたは段階cの間または段階cの後で得られた濃縮物の分散の間もしくは後に添加することを特徴とする方法。請求項1に記載の無機物の水性懸濁物を調製する方法であって、アミン:カルボン酸-ビニルポリマーの重量比が0.05:1から0.35:1の間であり、好ましくは0.10:1から0.25:1の間であることを特徴とする方法。請求項1または2に記載の無機物の水性懸濁物を調製する方法であって、アミンがジメチルアミン、モノエタノールアミン、ジエタノールアミン、トリエタノールアミン、N-メチルエタノールアミン、2-アミノ-2-メチル-1-プロパノール、トリイソプロパノールアミン、2,3,4,6,7,8,9,10-オクタヒドロピリミド[1,2-a]アゼピンDBU、CAS番号6674-22-2、2,2-ジアザビシクロ[2.2.2]オクタンDABCO;CAS番号280-57-9から選択されることを特徴とする方法。請求項1または2に記載の無機物の水性懸濁物を調製する方法であって、アミンが式I:NR1R2R3I式中、R1、R2、R3は同一であるかまたは異なり:-1から12個の炭素原子を有する直鎖または分枝アルキルまたはオキシアルキル基、-3から12個の炭素原子を有するシクロアルキル基、-1から6個の炭素原子を有する直鎖ヒドロキシルアルキル基から選ばれ、ただし:-R2基またはR3基の最大でも1つの基が水素であり、-R1基、R2基、R3基の少なくとも1つがOH基を含有し、-R1基、R2基、R3基の少なくとも1つが窒素原子に対してα位に少なくとも1つの分枝を含む。を有することを特徴とする方法。請求項4に記載の無機物の水性懸濁物を調製する方法であって、式Iにおいて、R1が水素であり、R2およびR3が同一であるかまたは異なり:-1から12個の炭素原子を有する直鎖または分枝アルキルまたはオキシアルキル基、-3から12個の炭素原子を有するシクロアルキル基、-1から6個の炭素原子を有する直鎖ヒドロキシルアルキル基から選ばれ、ただし:-R2またはR3の最大でも1つの基がOH基を含有し、-R2基またはR3基の少なくとも1つが窒素原子に対してα位に少なくとも1つの分枝を含むことを特徴とする方法。請求項4に記載の無機物の水性懸濁物を調製する方法であって、式Iにおいて、各アルキルまたはシクロアルキルまたはオキシアルキル基が3から10個の、好ましくは3から8個の炭素原子を含有することを特徴とする方法。請求項4に記載の無機物の水性懸濁物を調製する方法であって、式Iにおいて、OH基を含有する1つ以上の基が2または3個の、好ましくは2個の炭素原子を有することを特徴とする方法。請求項4に記載の無機物の水性懸濁物を調製する方法であって、式Iにおいて、R1が水素であり、R2およびR3が同一であるかまたは異なり:-3から8個の炭素原子を有する直鎖または分枝アルキルまたはオキシアルキル基、-6から10個の炭素原子を有するシクロアルキル基、-2から3個の、好ましくは2個の炭素原子を有する直鎖ヒドロキシルアルキル基から選ばれ、ただし:-R2基またはR3基の少なくとも1つがOH基を含有し、-R2基またはR3基の少なくとも1つが窒素原子に対してα位に少なくとも1つの分枝を含むことを特徴とする方法。請求項4から8の一項に記載の無機物の水性懸濁物を調製する方法であって、アミンが:-N-1-メチルプロピル-N-2-ヒドロキシエチルアミン-N-1,3-ジメチルブチル-N-2-ヒドロキシエチルアミン-N-1-エチル-3-メチルペンチル-N-2-ヒドロキシエチルアミン-N-3,3’,5-トリメチルシクロヘキシル-N-2-ヒドロキシエチルアミン-N-4-ヒドロキシシクロヘキシル-N-2-ヒドロキシエチルアミンより選択されることを特徴とする方法。請求項1から9に記載の無機物の水性懸濁物を調製する方法であって、ビニル-カルボン酸ポリマーが、水酸化カルシウム、水酸化マグネシウムおよび/もしくは酸化カルシウム、酸化マグネシウムより、または水酸化ナトリウム、水酸化カリウム、水酸化リチウムならびにこれらの混合物より選択される、少なくとも1つの中和剤によって完全に中和されることを特徴とする方法。請求項1から10に記載の無機物の水性懸濁物を調製する方法であって、ビニル-カルボン酸ポリマーが、アクリル酸のホモポリマーまたはアクリル酸と別のモノマーとのコポリマーであることを特徴とする方法。請求項1から11に記載の無機物の水性懸濁物を調製する方法であって、アクリル酸と別のモノマーとのコポリマーについて、この他のモノマーがメタクリル酸、無水マレイン酸、2-アクリルアミド-2-メチルプロパンスルホン酸、アルキレングリコールのメタアクリレートのリン酸エステルおよび式II:式中、m、n、pおよびqは整数であり、m、n、pは150未満であり、qは0より大きく、ならびにm、nおよびpの中の少なくとも1つの整数はゼロではなく、Rは重合性不飽和官能基を持つ基であり、R1およびR2は同一であるかまたは異なり、水素原子またはアルキル基を表し、R’は水素もしくは1から40個の炭素原子を有する炭化水素基、またはイオン基もしくはイオン性基を表す。の非イオン性モノマーより選択されることを特徴とする方法。請求項1から12に記載の無機物の水性懸濁物を調製する方法であって、分散後および/または粉砕後の水性懸濁物が、10から82の間の、好ましくは50から81の間の、最も好ましくは65から78の間の、懸濁物の総重量に対する無機物の乾燥重量として表される固体含有率を有することを特徴とする方法。請求項1から13に記載の無機物の水性懸濁物を調製する方法であって、水性懸濁物が、0.01から5.00の間の、好ましくは0.01から2.00の間の、および最も好ましくは0.05から1.00の間の、無機物の総乾燥重量に対するビニル-カルボン酸ポリマーの乾燥重量による含有率を有することを特徴とする方法。請求項1から14に記載の無機物の水性懸濁物を調製する方法であって、無機物が、天然、合成または沈降炭酸カルシウム、タルク、カオリンおよびこれの混合物より、好ましくは天然、合成または沈降炭酸カルシウムおよびこれらの混合物より選択され、ならびに好ましくは天然炭酸カルシウムであることを特徴とする方法。請求項1から15に記載の無機物の水性懸濁物を調製する方法であって、天然炭酸カルシウムが、石灰石、大理石、方解石、チョーク、ドロマイトおよびこれらの混合物より選択されることを特徴とする方法。請求項1から16に記載の一項で得られる無機物の水性懸濁物の、紙、例えば充填剤および紙コーティング、塗料ならびにプラスチックの分野での使用。また、本発明の第1の目的は、無機物の水性懸濁物を調製する方法であって:a少なくとも1つの無機物を使用可能にする段階、b段階aから、少なくとも無機物を含む水性懸濁物を調製する段階、c段階bの水性懸濁物から無機物を粉砕する段階、dならびに場合により段階cの水性懸濁物を選択および/または濃縮してから、得られた濃縮物を分散させる段階を含み、本発明者らが少なくとも1つのアミンおよび異なるアミンの中和剤によって完全に中和された1つのビニル-カルボン酸ポリマーを段階aおよび/もしくはbおよび/もしくはcの間にまたは段階cの間にまたは段階cの後で得られた濃縮物の分散の間もしくは後に添加することを特徴とする、方法である。少なくとも無機物を含む水性懸濁物を調製することは、本特許出願において、懸濁物の総重量に対して10から82の間の無機物の乾燥重量として表される乾燥抽出分が得られるまで、分散剤を添加してまたは添加せずに撹拌される水中への無機物の添加によって水性懸濁物を生成することを意味する。選択するとは、本特許出願において、ふるいまたはピッカーの利用を含む、当分野で公知のいずれかの手段によって、45ミクロンを超える粒径を有する粗粒を除去することを意味する。集中させるFocusとは、本特許出願において、例えば遠心分離もしくはフィルタプレスもしくはプレスチューブもしくはこれらの組合せの利用による機械濃縮、または蒸発などの熱濃縮、または機械濃縮と熱濃縮の組合せなどの、従来技術で公知の濃縮手段の結果として、本特許出願に関連して得られた濃縮物が当分野によって認識されるように、段階cで得られた水性懸濁物からの乾燥無機物の含有率を向上させることを意味する。このように得られた濃縮物は、ケーキまたはフィルタケーキという同義語によっても公知である。この方法は、アミン:ビニル-カルボン酸ポリマーの重量比が0.05:1と0.35:1の間であり、好ましくは0.10:1と0.30:1の間であることを特徴とする。第1の変形形態において、本方法は、アミンがジメチルアミン、モノエタノールアミン、ジエタノールアミン、トリエタノールアミン、N-メチルエタノールアミン、2-アミノ-2-メチル-1-プロパノール、トリイソプロパノールアミン、2,3,4,6,7,8,9,10-オクタヒドロピリミド[1,2-a]アゼピンDBU;CAS番号6674-22-2、2,2-ジアザビシクロ[2.2.2]オクタンDABCO;CAS番号280-57-9から選択されることを特徴とする。第2の好ましい変形形態において、方法は、アミンが式I:NR1R2R3IR1、R2、R3は同一であるかまたは異なり:-1から12個の炭素原子を有する直鎖または分枝アルキルまたはオキシアルキル基、-3から12個の炭素原子を有するシクロアルキル基-1から6個の炭素原子を有する直鎖ヒドロキシルアルキルから選ばれ、ただし:-R2またはR3の最大でも1つの基が水素であり、-R1基、R2基、R3基の少なくとも1つがOH基を含有し、-R1、R2、R3の少なくとも1つが窒素原子に対してα位に少なくとも1つの分枝を含む。を有することも特徴とする。本変形形態において、本方法は、式Iにおいて、R1が水素であり、R2およびR3が同一であるかまたは異なり:-1から12個の炭素原子を有する直鎖または分枝アルキルもしくはオキシアルキル基または分枝基、-3から12個の炭素原子を有するシクロアルキル基-1から6個の炭素原子を有する直鎖ヒドロキシルアルキル基から選ばれ、ただし:-R2またはR3の最大でも1つの基がOH基を含有し、-R2基またはR3基の少なくとも1つが窒素原子に対してα位に少なくとも1つの分枝を含むことを特徴とする。本変形形態において、本方法は、式Iにおいて、各アルキルまたはシクロアルキルまたはオキシアルキル基が3から10個の、好ましくは3から8個の炭素原子を含有することも特徴とする。本変形形態において、本方法は、式Iにおいて、OH基を保持する1つ以上の基が2または3個の、好ましくは2個の炭素原子を有することも特徴とする。本変形形態において、本方法は、式Iにおいて、R1が水素であり、R2およびR3が同一であるかまたは異なり:-3から8個の炭素原子を有する直鎖または分枝アルキルまたはオキシアルキル基、-6から10個の炭素原子を有するシクロアルキル基、-2から3個の、好ましくは2個の炭素原子を有する直鎖ヒドロキシルアルキル基から選ばれ、ただし:-R2基またはR3基の少なくとも1つがOH基を含有し、-R2基またはR3基の少なくとも1つが窒素原子に対してα位に少なくとも1つの分枝を含むことも特徴とする。本変形形態において、本方法は、アミンが:-N-1-メチルプロピル-N-2-ヒドロキシエチルアミン-N-13-ジメチルブチル-N-2-ヒドロキシエチルアミン-N-1-エチル-3-メチルペンチル-N-2-ヒドロキシエチルアミン-N-33’,5-トリメチルシクロヘキシル-N-2-ヒドロキシエチルアミン-N-4-ヒドロキシシクロヘキシル-N-2-ヒドロキシエチルアミンより選択されることも特徴とする。他のアミンも用いることができる。他のアミンとしては、重質ポリアミンheavypolyamines、例えば置換または非置換ピペラジン、置換または非置換アミノエチルピペラジン、アミノエチルエタノールアミン、ポリエーテルアミン、ポリエチレンおよび/またはポリプロピレングリコールとの第1級アミン、例えば2-ジエチルアミノエチルアミンなどのエチレンアミン、2-ジイソプロピルアミノエチルアミン、またはペンタメチルジエチレントリアミンもしくは同様にN-2-アミノエチルエタノールアミン、例えばN3-アミン3-2-アミノエチルアミノプロピルアミンなどのプロピレンアミン、13-ジアミノプロパン、例えばN-エチルモルホリン、N-メチルモルホリンなどの置換モルホリンが挙げられる。他のアミンとしては、アルケマArkemaグループによってAlpamine商標ブランドで販売されている製品、特にAlpamine商標N72も挙げることができる。使用するポリマーの分子量は、高すぎないという条件であれば重要ではないが、高すぎる場合には、ポリマーは環境下で増粘剤として作用する。この分子量の最大値は、およそ300000g/molであり得る。加えて、専門家は、この分子量を制御および調整する方法を知っている。無機物の粉砕または水中への分散を促進するために使用する各種のアクリル系ポリマーについて、本出願の始めに引用した文献を特に参照されたい。本方法は、ビニル-カルボン酸ポリマーが、水酸化カルシウム、水酸化マグネシウムおよび/もしくは酸化カルシウム、酸化マグネシウムより、または水酸化ナトリウム、水酸化カリウム、水酸化リチウムならびにこれらの混合物より選択される少なくとも1つの中和剤によって完全に中和されることも特徴とする。本方法は、さらに前記ビニル-カルボン酸ポリマーがアクリル酸のホモポリマーまたはアクリル酸と別のモノマーとのコポリマーであることを特徴とする。本方法は、アクリル酸と別のモノマーとのコポリマーについて、このような別のモノマーがメタクリル酸、無水マレイン酸、2-アクリルアミド-2-メチルプロパンスルホン酸、アルキレングリコールのメタアクリレートのリン酸エステルおよび式II:式中、m、n、pおよびqは整数であり、m、n、pは150未満であり、qは0より大きく、ならびにm、nおよびpの中の少なくとも1つの整数はゼロではなく、Rは重合性不飽和官能基を持つ基であり、R1およびR2は同一であるかまたは異なり、水素原子またはアルキル基を表し、R’は水素もしくは1から40個の炭素原子を有する炭化水素基、またはイオン基もしくはイオン性基を表す。の非イオン性モノマーより選択されることも特徴とする。本方法は、分散および/または粉砕後の前記水性懸濁物が、10から82の間の、好ましくは50から81の間の、最も好ましくは65から78の間の、懸濁物の総重量に対する無機物の乾燥重量として表される固体含有率を有することをさらに特徴とする。本方法は、前記水性スラリーが0.01から5.00の間の、好ましくは0.01から2.00の間の、最も好ましくは0.05から1.00の間の、無機物の総乾燥重量に対するアクリル系ポリマーの乾燥重量による含有率を有することも特徴とする。本方法は、無機物が合成または沈降炭酸カルシウム、タルク、カオリンおよびこれらの混合物より、好ましくは天然、合成または沈降炭酸カルシウムおよびこれらの混合物より選択され、好ましくは天然炭酸カルシウムであることをさらに特徴とする。本天然炭酸カルシウムは、好ましくは石灰石、大理石、方解石、チョーク、ドロマイトおよびこれらの混合物より選択される。以下の実施例は、本発明の範囲を限定することなく、本発明を例証する。表示したすべての粒径分布および直径は、マイクロメトリックス商標が販売しているセディグラフ5100商標によって決定する。すべての試験において、乾燥生成物のppmは、使用した無機物の乾燥重量によって表示する。[実施例1]本実施例は、単独のまたは特定のアミンと組み合わせたアクリル酸のホモポリマーを粉砕段階の間に利用するための、水中での炭酸カルシウムフランス、オルゴンからの方解石の粉砕について記載する。粉砕は、実験用装置のダイノーミルタイプ、KDL商標タイプで行い、粉砕チャンバの容積が1.4リットルであり、粉砕体は、直径0.6から1mmの間のコランダムボール2500グラムで構成されている。実際に、本発明者らは最初にアクリル系ポリマーを、次にアミンを導入し、続いて粉砕操作を進める。加えて、当業者に周知であり、とりわけFR2539137A1、FR2683536A1、FR2683537A1、FR2683538A1、FR2683539A1およびFR2802830A1およびFR2818165A1に記載されている技法を使用して、粉砕を行う。試験番号1-a本試験は従来技術を示し、70molのカルボキシル部位がナトリウムイオンによって、30がカルシウムイオンによって中和され、GPCによって決定した分子量が5500g/molに等しい、3500ppmのアクリル酸のホモポリマーを用いる。試験番号1-b本試験は従来技術を示し、すべてのカルボキシル部位が2-アミノ-2-メチル-1-プロパノールで特定のアミンによって中和され、GPCによって決定した分子量が5500g/molに等しい、3500ppmのアクリル酸のホモポリマーを用いる。本試験は、分散剤が最初にアルカノールアミンによって中和される場合、上述ですでに議論されたUS4370171A1に記載されているように従来技術を示す。試験番号2本試験は本発明を示し、70molのカルボキシル部位がナトリウムイオンによって、30がカルシウムイオンによって中和され、GPCによって決定した分子量が5500g/molに等しい、3300ppmのアクリル酸のホモポリマーを、800ppmのN-1-メチルプロピル-N-2-ヒドロキシエチルアミンである式Iのアミンと組み合わせて用いる。試験番号3本試験は本発明を示し、70molのカルボキシル部位がナトリウムイオンによって、30がカルシウムイオンによって中和され、GPCによって決定した分子量が5500g/molに等しい、3150ppmのアクリル酸のホモポリマーを、800ppmのN-1-メチルプロピル-N-2-ヒドロキシエチルアミンである式Iのアミンと組み合わせて用いる。各試験番号1-3について、固体含有率SC、2ミクロン未満の直径を有する粒子の重量<2ミクロンならびにt=0BK10t0およびt=振盪後8日BK10t8の25°Cおよび10回転/分におけるブルックフィールド商標粘度の測定値を表1に示す。これらの結果は、1つのアミンを添加することによって、比較可能なおよび経時的に安定なブルックフィールド商標粘度の値について、使用するアクリル系分散剤の量が減少することを示している。[実施例2]本実施例は、アクリル酸のホモポリマーおよび場合によりアミンの存在下における、水中での天然炭酸カルシウムフランス、オルゴンからの方解石の粉砕について記載する。粉砕は、アミンが粉砕後に懸濁物に導入される試験番号8を除いて、前の実施例に記載されたものと同じ条件下で行う。試験番号4本試験は従来技術を示し、ナトリウムイオンによって完全に中和され、GPCによって決定した分子量が5500g/molに等しい、4500ppmのアクリル酸のホモポリマーを用いる。試験番号5本試験は本発明を示し、ナトリウムイオンによって完全に中和され、GPCによって決定した分子量が5500g/molに等しい、4500ppmのアクリル酸のホモポリマーを、800ppmのN-1-メチルプロピル-N-2-ヒドロキシエチルアミンである式Iのアミンと組み合わせて用いる。試験番号6試験は本発明を示し、ナトリウムイオンによって完全に中和され、GPCによって決定した分子量が5500g/molに等しい、4500ppmのアクリル酸のホモポリマーを、800ppmの2-アミノ-2-メチル-1-プロパノールAMPと組み合わせて用いる。試験番号7本試験は本発明を示し、ナトリウムイオンによって完全に中和され、GPCによって決定した分子量が5500g/molに等しい、4000ppmのアクリル酸のホモポリマーを、800ppmのN-1-メチルプロピル-N-2-ヒドロキシエチルアミンである式Iのアミンと組み合わせて用いる。試験番号8本試験は本発明を示し、ナトリウムイオンによって完全に中和され、GPCによって決定した分子量が5500g/molに等しい、4500ppmのアクリル酸のホモポリマーを粉砕段階の間に用いる。次に800ppmのN-1-メチルプロピル-N-2-ヒドロキシエチルアミンである式Iのアミンを粉砕後に懸濁物中に導入した。各試験番号4-8について、固体含有率SC、2ミクロン未満の直径を有する粒子の重量<2ミクロンならびにt=0BK10t0およびt=振盪後8日BK10t8の25°Cおよび10回転/分におけるブルックフィールド商標粘度の測定値を表2に示す。試験番号5、6および8による結果は、試験番号4によって得られた結果と比較して、1つのアミンの添加により、同じ用量のアクリル系分散剤に対するブルックフィールド商標粘度の値が減少することを示している。試験番号7は、これに対して、1つのアミンを添加することによって、アクリル系分散剤の量を減少させると共に、ブルックフィールド商標粘度の値も減少させられることを示している。最後に、試験番号5で用いた式Iのアミンによって、試験番号6によるAMPよりも良好な結果が提供される。この結果は、試験7および8による式Iのアミンの場合に、アクリル系分散剤の用量がより低いことでも確認されている。[実施例3]本実施例は、単独のまたは特定のアミンと組み合わせたアクリル酸のホモポリマーを粉砕段階の間に利用するための、水中での天然炭酸カルシウムフランス、オルゴンからの方解石の粉砕について記載する。粉砕は、実施例1に記載されたものと同じ条件下で行う。試験番号9本試験は従来技術を示し、50molのカルボキシル部位がマグネシウムイオンによって、50がナトリウムイオンによって中和され、GPCによって決定した分子量が5500g/molに等しい、6500ppmのアクリル酸のホモポリマーを用いる。試験番号10本試験は本発明を示し、50molのカルボキシル部位がマグネシウムイオンによって、50がナトリウムイオンによって中和され、GPCによって決定した分子量が5500g/molに等しい、6500ppmのアクリル酸のホモポリマーを、800ppmの2-アミノ-2-メチル-1-プロパノールAMPと組み合わせて用いる。試験番号11本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、800ppmの2-アミノ-2-メチル-1-プロパノールAMPと組み合わせて用いる。試験番号12本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、800ppmのN-1-メチルプロピル-N-2-ヒドロキシエチルアミンである式Iのアミンと組み合わせて用いる。試験番号13本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、800ppmの2-アミノエタノールエタノールアミン、CAS番号141-43-5と組み合わせて用いる。試験番号14本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、800ppmの2,2’-イミノビス-ジエタノールアミン、CAS番号111-42-2と組み合わせて用いる。試験番号15本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、800ppmの2,2’,2-ニトリロトリス-トリエタノールアミン、CAS番号102-71-6と組み合わせて用いる。試験番号16本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、800ppmの2,3,4,6,7,8,9,10-オクタヒドロピリミド[1,2-a]アゼピンDBU;CAS番号6674-22-2と組み合わせて用いる。試験番号17本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、800ppmの2,2-ジアザビシクロ[2.2.2]オクタンDABCO;CAS番号280-57-9と組み合わせて用いる。試験番号18本試験は本発明を示し、50molのカルボキシル部位がマグネシウムイオンによって、50がナトリウムイオンによって中和され、GPCによって決定した分子量が5500g/molに等しい、5850ppmのアクリル酸のホモポリマーを、400ppmのN-1-メチルプロピル-N-2-ヒドロキシエチルアミンである式Iのアミンおよび400ppmの2-アミノエタノールエタノールアミン、CAS番号141-43-5より成るアミンブレンドと組み合わせて用いる。試験番号9から18について、固体含有率SC、2ミクロン未満の直径を有する粒子の重量<2ミクロンならびにt=0BK10t0およびt=振盪後8日BK10t8の25°Cおよび10回/分におけるブルックフィールド商標粘度の測定値を表3に示す。等しい用量のアクリル系ポリマーでの試験9と10との比較において、本発明者らは、アミンによって、より高い固体含有率で粉砕して、同時にブルックフィールド商標粘度の値を低下させることができる。試験番号11から18は、試験番号9と比較すると、1つのアミンを添加することにより、本発明者らは、アクリル系ポリマーの量を減少させて、同時により高くない乾燥ブルックフィールド粘度の同様の値を得ることができる。試験番号12による式Iのアミンによって、最良の結果が得られる。最後に、本発明者らはポリマーおよびアミンについて同じ用量を示す最終試験番号19を、本発明の範囲外で行った例えばUS4370171A1。試験番号19は、50molのカルボキシル部位がマグネシウムイオンによって、50がナトリウムイオンによって中和され、GPCによって決定した分子量が5500g/molに等しい、2900ppmのアクリル酸のホモポリマーを、2900ppmのN-1-メチルプロピル-N-2-ヒドロキシエチルアミンと組み合わせて使用する。この試験は、他の試験と同様に固体含有率77まで粉砕して、88重量の2ミクロン未満の直径を有する粒子を得ることができなかった。ここでの懸濁物は、粘性が高すぎることが判明した。[実施例4]以下の試験では、粗炭酸カルシウムフランス、オルゴンからの方解石を水に20重量の濃度で懸濁させる。本懸濁物は、沈降を防止するために撹拌され、固定シリンダおよび回転インペラを備えるグラインダー型ダイノーミル商標内を流れ、粉砕体は直径0.6から1mmの間のコランダムボール2900グラムで構成されている。この段階で、粒径分布は、これらの60重量が1ミクロン未満の直径を有するようになっている。次に炭酸カルシウムは、67.5重量の炭酸カルシウムに等しい用途に必要とされる濃度まで、当業者に公知のいずれかの手段によって濃縮される。濃縮によって、再分散させることが不可欠であるフィルタケーキが生成されるので、フィルタケーキが操作されるようになり、この操作はアクリル系ポリマーを単独でまたはアミンと組み合わせて用いることによる。分散剤を用いない低濃度での粉砕およびこの後の再濃縮と呼ばれる、この非常に特殊な方法は、EP2044159で特に詳細に記載されている。フィルタケーキ分散のこれらの試験は、アクリル酸および無水マレイン酸ならびに場合によりアミンのコポリマーの存在下で行われる。試験番号20本分散試験は従来技術を示し、136:1に等しいモル比のアクリル酸および無水マレイン酸より成り、19,500g/molの分子量を有し、100molの酸官能基がナトリウムヒドロキシドによって中和されている、3500ppmのアクリル酸および無水マレイン酸のコポリマーを用いる。試験番号21本試験は本発明を示し、3500ppmの試験1と同じコポリマーを、800ppmのN-1-メチルプロピル-N-2-ヒドロキシエチルアミンと組み合わせて用いる。試験番号22本試験は本発明を示し、3200ppmの試験1と同じコポリマーを、800ppmのN-1-メチルプロピル-N-2-ヒドロキシエチルアミンと組み合わせて用いる。試験番号20から22について、固体含有率SCならびにt=0BK10t0およびt=振盪後8日BK10t8の25°Cおよび10回転/分におけるブルックフィールド商標粘度の測定値を表4に示す。これらの結果は、アクリル系ポリマーの一定用量において、1つのアミンを添加することによって、ブルックフィールド商標粘度をほぼ同一のレベルに維持しながら、得られた懸濁物のレオロジーを改善できる、またはアクリル系分散剤の量を減少できることを示している。[実施例5]本実施例は、単独のまたは特定のアミンと組み合わせたアクリル酸のホモポリマーを粉砕段階の間に利用するための、水中での天然炭酸カルシウムフランス、オルゴンからの方解石の粉砕について記載する。粉砕は、実施例1に記載されたものと同じ条件下で行う。試験番号23本試験は従来技術を示し、50molのカルボキシル部位がマグネシウムイオンによって、50がナトリウムイオンによって中和され、GPCによって決定した分子量が5500g/molに等しい、12000ppmのアクリル酸のホモポリマーを用いる。試験番号24本試験は本発明を示し、50molのカルボキシル部位がマグネシウムイオンによって、50がナトリウムイオンによって中和され、GPCによって決定した分子量が5500g/molに等しい、10000ppmのアクリル酸のホモポリマーを、500ppmの2[メチルプロピルアミノ]エタン-1-オールCAS番号35265-04-4と組み合わせて用いる。試験23および24について、固体含有率SC、1ミクロン未満の直径を有する粒子の重量<1ミクロンならびにt=0BK100t0およびt=振盪前および振盪後14日BK100t14の25°Cおよび100rpm/分におけるブルックフィールド商標粘度1分後の値の測定値を表5に示す。これらの結果は、1つのアミンを添加することによって、アクリル系分散剤の量が減少本実施例においては、アクリル系分散剤の20の減少して、同時にブルックフィールド商標粘度はほぼ同一のレベルで経時的に安定に維持されることを示している。"